СПОСОБ АЦЕТИЛИРОВАНИЯ ДРЕВЕСИНЫ И АЦЕТИЛИРОВАННАЯ ДРЕВЕСИНА

1. Способ ацетилирования древесины, который включает стадии:
(a) погружение древесины, имеющей содержание влаги меньше, чем 5% по массе, в ацетилирующую жидкость, содержащую уксусный ангидрид и/или уксусную кислоту, в реакционном сосуде высокого давления при температуре от 10°C до 120°C,
(b) повышение давления в сосуде до 2-20 бар (0,2-2,0 МПа) в течение периода от 1 до 300 минут,
(c) удаление избытка ацетилирующей жидкости из сосуда,
(d) введение в сосуд инертного флюида, циркуляция и нагревание флюида до тех пор, пока не начнется экзотермический подъем температуры внутри древесины, регулирование подвода тепла к древесине до тех пор, пока не завершится экзотермический процесс, и поддержание температуры внутри древесины ниже 180°C,
(e) нагревание циркулирующего флюида до температуры от 85°C до 160°C в течение времени от 10 до 120 минут, чтобы инициировать второй экзотермический процесс, регулирование подвода тепла к древесине до тех пор, пока не завершится экзотермический процесс, и поддержание температуры внутри древесины ниже 180°C,
(f) удаление циркулирующего флюида путем выпаривания в вакууме.
3
3
2. Способ по п. 1, в котором обрабатываемая древесина, после сушки в печи, имеет плотность выше 400 кг/м и предпочтительно выше 500 кг/м.
3. Способ по п. 1, где древесина представляет собой Южную желтую сосну или шотландскую сосну.
4. Способ по п. 1, где содержание влаги в древесине составляет от 1 до 4% по массе.
5. Способ по п. 1, в котором ацетилирующая жидкость содержит от 70% до 100% по объему уксусного ангидрида и от 0% до 30% по объему уксусной кислоты.
6. Способ по п. 1, в котором на стадии (а) реактор заполняют под непрерывным вакуумом.
7. Способ по п. 1, в котором инертный флюид на стадии (d) выбирают из газообразного азота, газообразного диоксида углерода или дымового газа.
8. Способ по п. 1, в котором инертный флюид нагревают до температуры от 60°C до 150°C на стадии (d).
9. Способ по п. 1, в котором инертный флюид частично или полностью насыщен уксусным ангидридом и/или уксусной кислотой.
10. Способ по п. 1, в котором древесину ацетилируют до содержания ацетильных групп в геометрическом центре образца, по меньшей мере, 20% по массе.
11. Способ по п. 1, который используют для ацетилирования древесины, имеющей блоки шириной от 2 см до 30 см, толщиной от 2 см до 16 см и длиной от 1,5 м до 6,0 м.
3
12. Ацетилированная древесина, имеющая после сушки в печи плотность между 550 и 800 кг/м, содержание ацетильных групп в геометрическом центре образца, по меньшей мере, 20% по массе и остаточное содержание уксусной кислоты меньше, чем 1% по массе.
13. Ацетилированная древесина по п. 12, представляющая собой Южную желтую сосну или шотландскую сосну.
14. Ацетилированная древесина по п. 12, имеющая содержание ацетильных групп в геометрическом центре образца, по меньшей мере, 22% по массе и остаточное содержание кислоты меньше, чем 0,5% по массе.
15. Блок ацетилированной древесины по любому из пп. 12-14, имеющий ширину от 2 см до 30 см, толщину от 2 см до 16 см и длину от 1,5 м до 6,0 м.